(57)【要約】  本発明は、溶出制御型肥料に関し、より詳しくは、ポリオレフィンおよびエチレンビニルアセテート共重合体を含むバインダー樹脂；および１〜６のＨＬＢ値を有する界面活性剤が無機微細粒子の凝集体の表面または内部に結合した光触媒複合体；を含む光分解性カプセルと、前記光分解性カプセルに囲まれた空間に含まれている肥料とを含む、溶出制御型肥料に関する。
2021502945.tif 000002
【特許請求の範囲】
【請求項１】
ポリオレフィンおよびエチレンビニルアセテート共重合体を含むバインダー樹脂、および１〜６のＨＬＢ値を有する界面活性剤が無機微細粒子の凝集体の表面または内部に結合した光触媒複合体を含む光分解性カプセルと、
前記光分解性カプセルに囲まれた空間に含まれている肥料とを含む、溶出制御型肥料。
【請求項２】
３００ｎｍ〜８００ｎｍの波長の光を４００ｗ／ｍ２の強度で２２４時間照射時、前記光分解性カプセルの重量変化から導出される前記バインダー樹脂の分解率が４０％以上である、請求項１に記載の溶出制御型肥料。
【請求項３】
前記無機微細粒子は、５〜５０ｎｍの断面直径を有する一次粒子を含む、請求項１または２に記載の溶出制御型肥料。
【請求項４】
前記無機微細粒子の凝集体は、１μｍ以下の断面直径を有する、請求項１から３のいずれか一項に記載の溶出制御型肥料。
【請求項５】
前記無機微細粒子の凝集体は、０．０５μｍ〜０．８μｍの断面直径を有する、請求項１から４のいずれか一項に記載の溶出制御型肥料。
【請求項６】
前記無機微細粒子は、二酸化チタン（ＴｉＯ２）、酸化亜鉛（ＺｎＯ）、またはこれらの混合物である、請求項１から５のいずれか一項に記載の溶出制御型肥料。
【請求項７】
前記光触媒複合体は、前記無機微細粒子の凝集体１００重量部に対し、前記１〜６のＨＬＢ値を有する界面活性剤０．１〜５０重量部を含む、請求項１から６のいずれか一項に記載の溶出制御型肥料。
【請求項８】
前記バインダー樹脂１００重量部に対し、前記無機微細粒子の凝集体０．０５〜８重量部を含む、請求項１から７のいずれか一項に記載の溶出制御型肥料。
【請求項９】
前記バインダー樹脂中、前記ポリオレフィン：エチレンビニルアセテート共重合体の重量比は１：１〜６：１である、請求項１から８のいずれか一項に記載の溶出制御型肥料。
【請求項１０】
前記ポリオレフィンは、高密度または低密度ポリエチレン、線状低密度ポリエチレン、ポリプロピレン、エチレン−プロピレン共重合体、ポリブテン、ブテン−エチレン共重合体、およびブテン−プロピレン共重合体からなる群から選択される１つ以上である、請求項１から９のいずれか一項に記載の溶出制御型肥料。
【請求項１１】
前記エチレンビニルアセテート共重合体は、ビニルアセテート繰り返し単位１重量％〜４５重量％を含む、請求項１から１０のいずれか一項に記載の溶出制御型肥料。
【請求項１２】
前記１〜６のＨＬＢ値を有する界面活性剤は、スパン１２０（ＳＰＡＮ  １２０）、スパン８３（ＳＰＡＮ  ８３）、スパン８５（ＳＰＡＮ  ８５）、スパン８０（ＳＰＡＮ  ８０）、スパン６０（ＳＰＡＮ  ６０）、スパン４０（ＳＰＡＮ  ４０）、ポリオキシエチレン−ブロック−ポリオキシエチレングリコール（Ｐｏｌｙｅｔｈｙｌｅｎｅ−ｂｌｏｃｋ−ｐｏｌｙｅｔｈｙｌｅｎｅ  ｇｌｙｃｏｌ）、ブリッジ５２（Ｂｒｉｊ  ５２）、ブリッジ７２（Ｂｒｉｊ  ７２）、ブリッジ９３（Ｂｒｉｊ  ９３）、トライトンＸ３５（Ｔｒｉｔｏｎ  Ｘ３５）、トライトンＸ１５（Ｔｒｉｔｏｎ  Ｘ１５）、ペグノール２４−０（ＰＥＧＮＯＬ  ２４−Ｏ）、レシチン、モノオレイン、およびフィタントリオール（Ｐｈｙｔａｎｔｒｉｏｌ）からなる群から選択される１種以上を含む、請求項１から１１のいずれか一項に記載の溶出制御型肥料。
【請求項１３】
前記バインダー樹脂に分散するフィラーをさらに含む、請求項１から１２のいずれか一項に記載の溶出制御型肥料。
【請求項１４】
前記バインダー樹脂１００重量部に対し、前記フィラー１０〜３００重量部を含む、請求項１３に記載の溶出制御型肥料。
【請求項１５】
粒状の肥料である、請求項１から１４のいずれか一項に記載の溶出制御型肥料。
【発明の詳細な説明】
【技術分野】
【０００１】
[関連出願の相互参照]
本出願は、２０１８年３月２８日付の韓国特許出願第１０−２０１８−００３５９９８号および２０１９年３月１１日付の韓国特許出願第１０−２０１９−００２７７４１号に基づく優先権の利益を主張し、当該韓国特許出願の文献に開示された全ての内容は本明細書の一部として含まれる。
【０００２】
本発明は、溶出制御型肥料に関し、より詳しくは、水分に対する高い安定性と強固な構造を有し、肥料の溶出期間を容易に調節可能であり、同時に、優れた光分解効率を実現できる溶出制御型肥料に関する。
【背景技術】
【０００３】
施肥の省力化あるいは植物の生育に伴う肥料の効果を発現させる目的で各種溶出制御型肥料が開発されている。
【０００４】
このような溶出制御型肥料（Ｃｏｎｔｒｏｌｌｅｄ  ｒｅｌｅａｓｅ  ｆｅｒｔｉｌｉｚｅｒｓ、ＣＲＦ）は、窒素、リン、カリウムなどの肥料成分が長期間徐々に作物に供給される。水に入れて散布するかまたは粉末形態で撒く既存の肥料は、通常、１回撒くと効果が２０日以上持続しにくい。これは雨で流されたり、地中深くまで滲み込んだりして作物が肥料成分を吸収しにくいからであるが、このような問題のため、肥料を過剰に頻繁に撒かなければならなかった。
【０００５】
溶出制御型肥料は、このような一般肥料の欠点を補完するために、高分子カプセルで肥料成分の放出速度を低下させて長期間放出されるようにする。高分子カプセルは、オレフィン系樹脂、ウレタン系樹脂、ラテックス、アクリル樹脂などで作られ、カプセルを通して水蒸気が浸透しながら肥料成分が溶けた後、浸透圧の原理によってカプセルを透過して放出される。カプセルをどのような成分で、どれほどの厚さに作るかによって、水と肥料成分の浸透速度が異なる。これを利用して肥料成分が外部に出る速度を制御することができる。肥料成分がカプセルから放出される期間は、最低３０日から最大２年まで調節することができる。しかし、肥料放出後、カプセル高分子は分解されずに土壌や河川に残ってしまう問題がある。
【０００６】
この問題を解決するために、生分解性高分子をカプセル素材として用いようとする試みが行われてきたが、生分解性高分子は、水分の浸透が速く、一ヶ月から６ヶ月の間に微生物によって分解されるため、肥料成分が最低１ヶ月から２年にわたって放出されなければならない溶出制御型肥料への使用には好適でなかった。
【発明の概要】
【発明が解決しようとする課題】
【０００７】
本発明は、水分に対する高い安定性と強固な構造を有し、肥料の溶出期間を容易に調節可能であり、同時に、優れた光分解効率を実現できる溶出制御型肥料を提供する。
【課題を解決するための手段】
【０００８】
本明細書では、ポリオレフィンおよびエチレンビニルアセテート共重合体を含むバインダー樹脂；および１〜６のＨＬＢ値を有する界面活性剤が無機微細粒子の凝集体の表面または内部に結合した光触媒複合体；を含む光分解性カプセルと、前記光分解性カプセルに囲まれた空間に含まれている肥料とを含む、溶出制御型肥料が提供される。
【０００９】
以下、本発明の具体的な実施形態による溶出制御型肥料についてより詳しく説明する。
【００１０】
本発明の一実施形態によれば、ポリオレフィンおよびエチレンビニルアセテート共重合体を含むバインダー樹脂；および１〜６のＨＬＢ値を有する界面活性剤が無機微細粒子の凝集体の表面または内部に結合した光触媒複合体；を含む光分解性カプセルと、前記光分解性カプセルに囲まれた空間に含まれている肥料とを含む、溶出制御型肥料が提供される。
【００１１】
本発明者らは、ポリオレフィンおよびエチレンビニルアセテート共重合体を含むバインダー樹脂と共に、上述した光触媒複合体を含む光分解性カプセルが形成された溶出制御型肥料が、水分に対する高い安定性と強固な構造を有し、肥料の溶出期間を容易に調節可能であり、同時に、優れた光分解効率を実現できることを実験を通して確認して、発明を完成した。
【００１２】
上述した溶出制御型肥料の特徴は、前記光触媒複合体を前記バインダー樹脂に均一に分散させることによるものでもある。具体的には、前記１〜６のＨＬＢ値を有する界面活性剤が無機微細粒子の凝集体の表面または内部に結合することによって、前記溶出制御型肥料の製造過程や前記溶出制御型肥料内で前記無機微細粒子が均一に分散可能であり、これにより、前記無機微細粒子の凝集体はそれほど大きくない粒径を有することができる。
【００１３】
上述のように、前記光触媒複合体は、１〜６のＨＬＢ値を有する界面活性剤が無機微細粒子の凝集体の表面または内部に結合する構造を有することができる。このような光触媒複合体の構造および特徴は、１〜６のＨＬＢ値を有する界面活性剤と無機微細粒子の凝集体を優先的に反応させるか、またはこれらを有機溶媒に優先的に分散させて混合した後、前記バインダー樹脂またはその前駆体に分散または反応させて得ることができる。
【００１４】
このように前記無機微細粒子の凝集体がそれほど大きくない粒径を有しかつ前記バインダー樹脂に均一に分散して、前記光分解性カプセルが露光した時、局地的に光分解反応が起こって光分解効率が低下する現象を防止することができ、光分解性カプセルが土壌に残留しないようにすることができる。
【００１５】
前記溶出制御型肥料の特徴は、前記無機微細粒子の凝集体の表面または内部に前記１〜６のＨＬＢ値を有する界面活性剤が結合することによるものであってもよい。つまり、前記１〜６のＨＬＢ値を有する界面活性剤が前記無機微細粒子の凝集体の表面または内部に結合することによって、前記無機微細粒子の凝集体の成長を調節することができ、また、前記１〜６のＨＬＢ値を有する界面活性剤の特性上、前記バインダー樹脂と高い相溶性を有して前記光触媒複合体を前記バインダー樹脂に均一に分布させることができる。
【００１６】
上述のように、前記界面活性剤は１〜６、または１〜５、または１〜４、または２〜４のＨＬＢ値[親水性親油性バランス、ｈｙｄｒｏｐｈｉｌｉｃ  ｌｉｐｏｐｈｉｌｉｃ  ｂａｌａｎｃｅ、ＨＬＢ]を有することができる。
【００１７】
前記光触媒複合体に含まれる界面活性剤のＨＬＢ値がこのような範囲より高い場合、コーティング液の疎水性溶媒中での溶解度が低いか、またはコーティング液中での粒子分散能力が低下してカプセル内に不均一に分布することができ、また、前記界面活性剤が前記バインダー樹脂との相溶性が低いこともある。例えば、６の範囲を超過するＨＬＢ値を有する界面活性剤を使用する場合、前記光分解性カプセルで局地的な光分解反応が起こるかまたは光分解反応の効率が低下することがあり、非効率的な光分解反応によって光分解性カプセル全体が分解されずに残留物が残ることがある。
【００１８】
上述のように、前記溶出制御型肥料は、優れた光分解効率を実現することができる。より具体的には、３００ｎｍ〜８００ｎｍの波長の光を４００ｗ／ｍ２の強度で２２４時間照射時、前記光分解性カプセルの重量変化から導出される前記バインダー樹脂の分解率が４０％以上、または５０％以上であってもよい。
【００１９】
前記無機微細粒子は、光触媒の役割を果たすことができる。前記実施形態の溶出制御型肥料は、光分解性カプセルが土壌に残留する問題を解決するために、前記バインダー樹脂に前記光触媒複合体を均一に分散することを特徴とする。
【００２０】
前記光触媒複合体は、光を受ける間にのみ触媒として作用するので、光が遮断される土壌内で肥料が放出される間には光分解性カプセルが分解されない状態で溶出期間中に徐々に肥料を放出する。そして、肥料が溶出した後、前記溶出制御型肥料が畑耕しなどで表土に露出すると、光によって前記光分解性カプセルが分解できる。
【００２１】
前記無機微細粒子は、５〜５０ｎｍの断面直径を有する一次粒子を含むことができる。前記無機微細粒子の一次粒子の断面直径は、通常知られた方法、例えば、ＴＥＭ写真による確認やＢＥＴ測定などにより確認することができる。
【００２２】
前記無機微細粒子に含まれる一次粒子の断面直径が小さすぎると、結晶化度が低くなって光触媒効率が低下することがある。また、前記無機微細粒子に含まれる一次粒子の断面直径が大きすぎると、光触媒粒子の比表面積が低くなって光触媒効率が低下することがある。
【００２３】
一方、前記実施形態の溶出制御型肥料に含まれる前記無機微細粒子の凝集体がそれほど大きくない粒径を有することができるが、具体的には、前記無機微細粒子の凝集体は１μｍ以下の断面直径、または０．０５μｍ〜０．８μｍの断面直径を有することができる。前記無機微細粒子の凝集体の断面直径も、直径は通常知られた方法、例えば、ＳＥＭまたはＴＥＭ  ｍｉｃｒｏｔｏｍｅにより確認することができる。
【００２４】
前記無機微細粒子の凝集体は、その表面または内部に１〜６のＨＬＢ値を有する界面活性剤が結合することによって断面直径が上述した範囲で調節されることができる。
【００２５】
前記無機微細粒子の凝集体の断面直径または全体的な大きさが大きすぎると、前記光分解性カプセルで局地的な光分解反応が起こるか、または光分解反応の効率が低下することがあり、非効率的な光分解反応によって光分解性カプセル全体が分解されずに残留物が残ることがある。
【００２６】
前記無機微細粒子の具体例としては、二酸化チタン（ＴｉＯ２）、酸化亜鉛（ＺｎＯ）、またはこれらの混合物が挙げられる。
【００２７】
一方、前記バインダー樹脂は、前記光分解性カプセルの外部構造を形成する主な材料であり、上述のように、前記バインダー樹脂は、ポリオレフィンおよびエチレンビニルアセテート共重合体を含むことができる。
【００２８】
前記ポリオレフィンの例が大きく限定されるものではないが、例えば、高密度または低密度ポリエチレン、線状低密度ポリエチレン、ポリプロピレン、エチレン−プロピレン共重合体、ポリブテン、ブテン−エチレン共重合体、ブテン−プロピレン共重合体、これらの２種以上の混合物またはこれらの２種以上の共重合体を含むことができる。
【００２９】
さらに、前記バインダー樹脂に含まれるエチレンビニルアセテート共重合体は、大きく限定されるものではないが、例えば、ビニルアセテート繰り返し単位１重量％〜４５重量％を含むエチレンビニルアセテート共重合体を使用することができる。
【００３０】
また、前記エチレンビニルアセテート共重合体は、ＡＳＴＭ  Ｄ１２３８により、１９０℃および２．１６ｋｇ荷重で測定した溶融指数が０．５ｇ／１０ｍｉｎ〜５．０ｇ／１０ｍｉｎ、または１．０ｇ／１０ｍｉｎ〜３．０ｇ／１０ｍｉｎである。
【００３１】
前記バインダー樹脂に含まれるポリオレフィンとエチレンビニルアセテート共重合体との重量比が大きく限定されるものではないが、例えば、前記バインダー樹脂は、ポリオレフィン：エチレンビニルアセテート共重合体を１：１〜６：１の重量比で含むことができる。このように、前記バインダー樹脂がポリオレフィン樹脂をエチレンビニルアセテート共重合体と同等またはより多く含むことによって、肥料の溶出速度をより容易に調節することができる。
【００３２】
一方、前記光触媒複合体は、１〜６のＨＬＢ値を有する界面活性剤が無機微細粒子の凝集体の表面または内部に結合した構造を有することができる。
【００３３】
上述のように、前記無機微細粒子の凝集体は、光触媒の役割を果たすことができ、前記溶出制御型肥料が土壌の表面などに露出すると、光分解性カプセルで光分解反応を開始させる。
【００３４】
前記１〜６のＨＬＢ値を有する界面活性剤は、前記無機微細粒子の凝集体の表面または内部に結合するが、これにより、前記無機微細粒子の凝集体の大きさが過度に成長するのを防止し、前記バインダー樹脂とより高い相溶性を有するようにして、前記光触媒複合体を前記バインダー樹脂に均一に分布させる。
【００３５】
前記１〜６のＨＬＢ値を有する界面活性剤は、スパン１２０（ＳＰＡＮ  １２０）、スパン８３（ＳＰＡＮ  ８３）、スパン８５（ＳＰＡＮ  ８５）、スパン８０（ＳＰＡＮ  ８０）、スパン６０（ＳＰＡＮ  ６０）、スパン４０（ＳＰＡＮ  ４０）、ポリオキシエチレン−ブロック−ポリオキシエチレングリコール（Ｐｏｌｙｅｔｈｙｌｅｎｅ−ｂｌｏｃｋ−ｐｏｌｙｅｔｈｙｌｅｎｅ  ｇｌｙｃｏｌ）、ブリッジ５２（Ｂｒｉｊ  ５２）、ブリッジ７２（Ｂｒｉｊ  ７２）、ブリッジ９３（Ｂｒｉｊ  ９３）、トライトンＸ３５（Ｔｒｉｔｏｎ  Ｘ３５）、トライトンＸ１５（Ｔｒｉｔｏｎ  Ｘ１５）、ペグノール２４−０（ＰＥＧＮＯＬ  ２４−Ｏ）、レシチン、モノオレイン、フィタントリオール（Ｐｈｙｔａｎｔｒｉｏｌ）；またはこれらの２種以上の混合物や共重合体が挙げられる。
【００３６】
前記光触媒複合体における前記無機微細粒子の凝集体と前記１〜６のＨＬＢ値を有する界面活性剤の重量比が大きく限定されるものではなく、前記溶出制御型肥料の特性によって前記有機溶媒に分散する量を調節して前記重量比なども調節可能である。例えば、前記光触媒複合体は、前記無機微細粒子の凝集体１００重量部に対し、前記１〜６のＨＬＢ値を有する界面活性剤０．１〜５０重量部、または１〜２０重量部を含むことができる。
【００３７】
一方、前記バインダー樹脂１００重量部に対し、前記無機微細粒子の凝集体０．０５〜８重量部、または０．１〜５重量部を含むことができる。
【００３８】
前記光分解性カプセルにおいて、前記バインダー樹脂に比べて無機微細粒子の凝集体の含有量が低すぎると、光分解反応の効率が低下することがあり、十分でない光分解反応によって光分解性カプセル全体が分解されずに残留物が残ることがある。また、前記光分解性カプセルにおいて、前記バインダー樹脂に比べて無機微細粒子の凝集体の含有量が大きすぎると、前記無機微細粒子の凝集体が大きく成長することができ、これにより、前記光分解性カプセルで局地的な光分解反応が起こるか、または光分解反応の効率が低下して、光分解性カプセル全体が分解されずに残留物が残ることがある。
【００３９】
一方、前記溶出制御型肥料は、前記バインダー樹脂に分散するフィラーをさらに含むことができる。前記フィラーの種類が大きく限定されるものではないが、例えば、前記フィラーは、タルク、ベントナイト、黄土、珪藻土、シリカ、アルミノシリケート、カオライト、デンプン、カーボン、またはこれらの２種以上の混合物が挙げられる。
【００４０】
前記フィラーの含有量が大きく限定されるものではないが、前記光分解性カプセルの機械的物性や構造的安定性を考慮して、前記溶出制御型肥料は、前記バインダー樹脂１００重量部に対し、前記フィラー１０〜３００重量部、または５０〜２００重量部を含むことができる。
【００４１】
前記肥料は、多様な公知の肥料、例えば、尿素または複合肥料であってもよい。好ましい態様において、前記肥料は、光分解性カプセル内に含まれやすくするために、粒状形態を有する粒状コア肥料であってもよい。
【００４２】
前記肥料の具体的な種類が限定されず、通常、公知の肥料を使用することができる。好ましい例は、尿素、アルデヒド縮合尿素、イソブチルアルデヒド縮合尿素、ホルムアルデヒド縮合尿素、グアニルウレアスルフェート、およびオキサミドのような窒素含有有機化合物、硝酸アンモニウム、リン酸二水素アンモニウム、リン酸水素二アンモニウム、硫酸アンモニウム、塩化アンモニウム、および硝酸ナトリウムなどのアンモニウムおよび硝酸化合物、硝酸カリウム、リン酸カリウム、硫酸カリウム、および塩化カリウムなどのカリウム塩、リン酸カルシウム、硫酸カルシウム、硝酸カルシウム、および塩化カルシウムなどのカルシウム塩、硝酸マグネシウム、塩化マグネシウム、リン酸マグネシウム、および硫酸マグネシウムなどのマグネシウム塩、硝酸第一鉄、硝酸第二鉄、リン酸第一鉄、リン酸第二鉄、硫酸第一鉄、硫酸第二鉄、塩化第一鉄、および塩化第二鉄などの鉄塩、およびこれらの二重塩、またはこれらの２以上の混合物である。
【００４３】
前記溶出制御型肥料における肥料の含有量が大きく限定されるものではなく、例えば、前記光分解性カプセル１００重量部に対し、前記肥料２００〜３，０００重量部を含むことができる。
【００４４】
前記光触媒複合体は、前記光分解性カプセルにおいて特有の分散度を有することができる。より具体的には、前記光触媒複合体は、前記１〜６のＨＬＢ値を有する界面活性剤を有機溶媒に分散する段階により製造できる。前記無機微細粒子と前記１〜６のＨＬＢ値を有する界面活性剤とを有機溶媒に分散した状態で、超音波、高せん断ミキサー（Ｈｉｇｈ−Ｓｈｅａｒ  Ｍｉｘｅｒ）またはビーズミル（Ｂｅａｄ  ｍｉｌｌ）などを用いて強いエネルギーを伝達することによって、前記１〜６のＨＬＢ値を有する界面活性剤が無機微細粒子の凝集体の表面または内部に結合できる。このように製造された光触媒複合体は、前記バインダー樹脂に非常に均一に分散し、これにより、光触媒の分解効率が顕著に増加できる。
【００４５】
前記溶出制御型肥料は、公知の溶出制御型肥料に含まれる成分をさらに含むことができる。例えば、このような成分は両親媒性高分子などがあるが、これに制限されるわけではない。
【００４６】
一方、前記溶出制御型肥料は、多様な製造方法により提供可能であり、例えば、前記光触媒複合体の分散液を製造する段階と、ポリオレフィン、エチレンビニルアセテート共重合体、前記光触媒複合体の分散液および選択的にフィラーを混合してコーティング組成物を製造する段階と、前記コーティング組成物で粒状肥料コアの表面を被覆する段階と、を含む製造方法により提供することができる。
【００４７】
前記有機溶媒の具体例が限定されるものではないが、テトラクロロエチレン（ＴＣＥ）、シクロヘキセン（ＣＨＮ）、ジクロロメタン（ＤＣＭ）、または１，２，４−トリクロロベンゼン（ＴＣＢ）などを使用することができる。
【００４８】
前記光触媒複合体の分散液を製造する段階では、超音波（ｓｏｎｉｃａｔｉｏｎ）またはビーズミルなどの強いエネルギーを用いて分散液を製造することができ、例えば、超音波（ｓｏｎｉｃａｔｉｏｎ）などの強いエネルギーを用いて、光触媒の分散粒度を５〜１，０００ｎｍの分散粒度、または前記無機微細粒子の凝集体が０．０５μｍ〜０．８μｍの断面直径を有する分散液を製造することができる。
【発明の効果】
【００４９】
本発明によれば、水分に対する高い安定性と強固な構造を有し、肥料の溶出期間を容易に調節可能であり、同時に、優れた光分解効率を実現できる溶出制御型肥料が提供される。
【００５０】
前記溶出制御型肥料は、光分解性カプセルまたは親水性高分子などが土壌に残留しないようにして土壌汚染などを防止することができる。
【図面の簡単な説明】
【００５１】
【図１】溶出制御型肥料の光分解メカニズムを概略的に示す図である。
【発明を実施するための形態】
【００５２】
本発明を下記の実施例でより詳しく説明する。ただし、下記の実施例は本発明を例示するものに過ぎず、本発明の内容が下記の実施例によって限定されるものではない。
【００５３】
[実施例：溶出制御型肥料の製造]
実施例１〜５
（１）光触媒複合体の製造
下記表１の界面活性剤０．０９ｇをテトラクロロエチレンに溶解させた後、下記表１に記載された量のＴｉＯ２（一次粒子の平均粒径：２１ｎｍ）を混合し、超音波を加えて２０分間攪拌して界面活性剤が無機微細粒子の凝集体の表面および内部に結合した光触媒複合体の分散液を製造した。
【００５４】
（２）溶出制御型肥料の製造
前記製造された光触媒複合体の分散液、ポリエチレン[ＬＤＰＥ、ＭＩ（溶融指数、１９０℃、２．１６ｋｇ荷重、ＡＳＴＭ  Ｄ１２３８）：約８ｇ／１０ｍｉｎ、Ｄ（密度）：０．９２５ｇ／ｃｍ３]、エチレンビニルアセテート共重合体[ＭＩ（溶融指数、１９０℃、２．１６ｋｇ荷重、ＡＳＴＭ  Ｄ１２３８）：約１．８ｇ／１０ｍｉｎ、Ｄ（密度）：０．９４ｇ／ｃｍ３、ビニルアセテート含有量約２０重量％、融点８５℃]、およびタルクを下記表１による含有量で使用して、組成の混合比でテトラクロロエチレンと９０℃で均一に攪拌混合し、固形分濃度が５重量％となるようにコーティング液を製造した。
【００５５】
そして、流動層乾燥機を用いて窒素肥料粒子に前記コーティング液を塗布して溶出制御型被覆肥料（実施例１〜５）を製造した。
【００５６】
[比較例１〜３：被覆肥料の製造]
比較例１
ポリエチレン[ＬＤＰＥ、ＭＩ（溶融指数、１９０℃、２．１６ｋｇ荷重、ＡＳＴＭ  Ｄ１２３８）：約８ｇ／１０ｍｉｎ、Ｄ（密度）：０．９２５ｇ／ｃｍ３]、エチレンビニルアセテート共重合体[ＭＩ（溶融指数、１９０℃、２．１６ｋｇ荷重、ＡＳＴＭ  Ｄ１２３８）：約１．８ｇ／１０ｍｉｎ、Ｄ（密度）：０．９４ｇ／ｃｍ３、ビニルアセテート含有量約２０重量％、融点８５℃]、およびタルクを下記表１による含有量で使用して、組成の混合比でテトラクロロエチレンと１００℃で均一に攪拌混合し、固形分濃度が５重量％となるようにコーティング液を製造した。
【００５７】
そして、流動層乾燥機を用いて窒素肥料粒子に前記コーティング液を塗布して被覆肥料（比較例１）を製造した。
【００５８】
比較例２〜３
下記表２に記載の通り、界面活性剤を異にしたことを除いては実施例１と同様の方法で、溶出制御型被覆肥料（比較例２〜３）をそれぞれ製造した。
【００５９】
[実験例]
実験例１：光分解特性の比較試験
前記実施例および比較例の溶出制御型肥料および比較例の被覆肥料それぞれ５ｇずつを取り、一粒ずつ針でピンホールを入れてから、内部の肥料を完全に溶出した後、残りの被覆膜で分解評価を進行させた。
【００６０】
ＡＴＬＡＳ社のＳｕｎｔｅｓｔ  ＣＰＳ＋装備を用いて、５０℃の温度で３００ｎｍ〜８００ｎｍの波長の光を４００ｗ／ｍ２の強度で前記被覆膜に照射した。
【００６１】
そして、前記条件で２２４時間光を照射時、前記被覆膜の重量変化から導出されるバインダー樹脂の分解率を下記一般式１から求め、その結果を表１に示す。
【数１】
2021502945.tif 000003
【００６２】
【表１】
2021502945.tif 000004
【００６３】
【表２】
2021502945.tif 000005
【００６４】
上記表１に示すように、実施例の溶出制御型肥料に対して３００ｎｍ〜８００ｎｍの波長の光を４００ｗ／ｍ２の強度で２２４時間照射時、バインダー樹脂の分解率が４０％以上、または５０％以上であることが確認され、これに対し、比較例の被覆肥料は約３０％以下のバインダー樹脂の分解率を示すことが確認された。
【００６５】
実験例２：ＴｉＯ２のｚ−平均分散粒度の測定
実施例１の光触媒複合体の分散液と比較例１のＴｉＯ２が含まれている分散液のＴｉＯ２のｚ−平均分散粒度を動的光散乱法（Ｄｙｎａｍｉｃ  Ｌｉｇｈｔ  Ｓｃａｔｔｅｒｉｎｇ、Ｍａｒｖｅｒｎ  Ｚｅｔａｓｉｚｅｒ  Ｎａｎｏ  ＺＳ９０）を用いて測定した。その結果を下記表３に示す。
【００６６】
【表３】
2021502945.tif 000006
【００６７】
上記表３に示すように、実施例１の光触媒複合体の分散液は、約３００ｎｍのｚ−平均分散粒度を有し、使用されたＴｉＯ２粒子が均質に分散して相対的に小さい平均粒径を有する無機微細粒子の凝集体が形成されることが確認された。
【００６８】
これに対し、比較例２のＴｉＯ２が含まれている分散液のＴｉＯ２は、約１０，０００ｎｍ以上のｚ−平均分散粒度を有し、相対的に大きな平均粒径を有する無機微細粒子の凝集体が形成されることが確認された。
【図１】
2021502945.tif 000007
【国際調査報告】
2021502945.tif 000008
2021502945.tif 000009
2021502945.tif 000010
2021502945.tif 000011